(57)【要約】【課題】有機繊維で構成され着色された布帛であって、太陽光照射により模様が現れる布帛および繊維製品を提供する。【解決手段】有機繊維で構成され着色された布帛に、例えば、分子量３０００〜２００００のポリエチレングリコールおよび／またはポリエチレングリコール誘導体と、該ポリエチレングリコールおよび／またはポリエチレングリコール誘導体に対して５０ｐｐｍ以上の金属および／または金属イオンとを含む、太陽光による退色を促進する剤を部分的に付与する。【選択図】なし【特許請求の範囲】
【請求項１】
有機繊維で構成され着色された布帛であって、該布帛の表裏の少なくとも一面に、太陽光による退色を促進する剤が部分的に付与されてなり、太陽光照射により模様が現れることを特徴とする布帛。
【請求項２】
太陽光による退色を促進する剤が、分子量３０００〜２００００のポリエチレングリコールおよび／またはポリエチレングリコール誘導体と、該ポリエチレングリコールおよび／またはポリエチレングリコール誘導体に対して５０ｐｐｍ以上の金属および／または金属イオンとを含む、請求項１に記載の布帛。
【請求項３】
前記の有機繊維がポリエステル系繊維である、請求項１または請求項２に記載の布帛。
【請求項４】
布帛がアゾ系染料により着色されてなる、請求項１〜３のいずれかに記載の布帛。
【請求項５】
太陽光による退色を促進する剤が、格子、島、水玉、および絵柄からなる群より選択されるいずれかの模様状に布帛に付与されてなる、請求項１〜４のいずれかに記載の布帛。
【請求項６】
請求項１〜５のいずれかに記載の布帛を用いてなる、スポーツ衣料、インナー衣料、消防服、砂漠用衣料、高温作業服、紳士衣料、婦人衣料、裏地衣料、生活資材、車両資材、産業資材からなる群より選択されるいずれかの繊維製品。
【発明の詳細な説明】
【技術分野】
【０００１】
本発明は、有機繊維で構成され着色された布帛であって、太陽光照射により模様が現れる布帛および繊維製品に関する。
【背景技術】
【０００２】
従来、布帛に模様を形成する方法として種々の方法が提案されている。例えば、捺染方法、可逆熱変色性組成物を布帛に部分的に付与する方法（例えば、特許文献１参照）、グアニジン弱酸塩を用いて抜染模様を形成する方法（例えば、特許文献２参照）などが提案されている。
しかしながら、太陽光照射により模様が現れる布帛は、これまであまり提案されていない。
【０００３】
【特許文献１】特開２００１−３１４６６１号公報
【特許文献２】特開２００５−１２６８６１号公報
【発明の開示】
【発明が解決しようとする課題】
【０００４】
本発明は、上記の背景に鑑みなされたものであり、その目的は、有機繊維で構成され着色された布帛であって、太陽光照射により模様が現れる布帛および繊維製品を提供することにある。
【課題を解決するための手段】
【０００５】
本発明者は、有機繊維で構成され着色された布帛の少なくともどちらか一面に、太陽光による退色を促進する剤を部分的に付与することにより、太陽光照射により模様が現れる布帛が得られることを見出し、さらに鋭意検討を重ねることにより本発明に想到した。
かくして本発明によれば、「有機繊維で構成され着色された布帛であって、該布帛の表裏の少なくとも一面に、太陽光による退色を促進する剤が部分的に付与されてなり、太陽光照射により模様が現れることを特徴とする布帛。」が提供される。
【０００６】
その際、太陽光による退色を促進する剤が、分子量３０００〜２００００のポリエチレングリコールおよび／またはポリエチレングリコール誘導体と、該ポリエチレングリコールおよび／またはポリエチレングリコール誘導体に対して５０ｐｐｍ以上の金属および／または金属イオンとを含むことが好ましい。また、前記の有機繊維がポリエステル系繊維であることが好ましい。また、布帛がアゾ系染料により着色されていることが好ましい。さらには、太陽光による退色を促進する剤が、格子、島、水玉、および絵柄からなる群より選択されるいずれかの模様状に布帛に付与されていることが好ましい。
【０００７】
また、本発明によれば、前記の布帛を用いてなる、スポーツ衣料、インナー衣料、消防服、砂漠用衣料、高温作業服、紳士衣料、婦人衣料、裏地衣料、生活資材、車両資材、産業資材からなる群より選択されるいずれかの繊維製品が提供される。
【発明の効果】
【０００８】
本発明によれば、有機繊維で構成され着色された布帛であって、太陽光照射により模様が現れる布帛および繊維製品が得られる。
【発明を実施するための最良の形態】
【０００９】
以下、本発明の実施の形態について詳細に説明する。
まず、本発明の布帛は有機繊維で構成され着色されている。かかる有機繊維としては、ポリエステル、ポリアミド、ポリアクリルニトリル、ポリプロピレン等の合成繊維、レーヨンなどの再生繊維、綿、ウール、絹などの天然繊維、これらを複合したものなどの有機繊維が好ましく例示される。なかでも、ポリエステル繊維が特に好ましく例示される。ポリエステル繊維はジカルボン酸成分とジグリコール成分とから製造される。ジカルボン酸成分としては、主としてテレフタル酸が用いられることが好ましく、ジグリコール成分としては主としてエチレングリコール、トリメチレングリコール及びテトラメチレングリコールから選ばれた１種以上のアルキレングリコールを用いることが好ましい。また、ポリエステル樹脂には、前記ジカルボン酸成分及びグリコール成分の他に第３成分を含んでいてもよい。該第３成分としては、カチオン染料可染性アニオン成分、例えば、ナトリウムスルホイソフタル酸；テレフタル酸以外のジカルボン酸、例えばイソフタル酸、ナフタレンジカルボン酸、アジピン酸、セバシン酸；及びアルキレングリコール以外のグリコール化合物、例えばジエチレングリコール、ポリエチレングリコール、ビスフェノールＡ、ビスフェノールスルフォンの１種以上を用いることができる。さらには、ポリ乳酸などの生分解性を有するポリエステル繊維でもよい。さらには、マテリアルまたはケミカルリサイクルされたポリエステル繊維でもよい。
【００１０】
有機繊維を形成する樹脂中には、必要に応じて、艶消し剤（二酸化チタン）、微細孔形成剤（有機スルホン酸金属塩）、着色防止剤、熱安定剤、難燃剤（三酸化二アンチモン）、蛍光増白剤、着色顔料、帯電防止剤（スルホン酸金属塩）、吸湿剤（ポリオキシアルキレングリコール）、抗菌剤、その他の無機粒子の１種以上が含まれていてもよい。
【００１１】
かかる有機繊維は糸条として布帛を構成する。糸条の形状としては、短繊維でもよいし長繊維（マルチフィラメント）でもよい。さらには、通常の仮撚捲縮加工が施された仮撚捲縮加工糸や２種以上の構成糸条を空気混繊加工や複合仮撚加工させた複合糸であってもよい。なお、布帛の織編組織は特に限定されず、通常の織編組織でよい。
【００１２】
糸条を構成する繊維の単糸繊維繊度、総繊度、単糸数は、単糸繊維繊度０．１〜１０．０ｄｔｅｘ、総繊度２０〜３００ｄｔｅｘ、単糸数１０〜２００本の範囲であることが好ましい。また、単糸繊維の断面形状には制限はなく、通常の円形断面のほかに三角、扁平、くびれ付扁平、十字形、六様形、あるいは中空形などの異型断面形状であってもよい。
【００１３】
本発明の布帛は着色されていることが肝要である。かかる着色は有機繊維中に着色剤を練りこんだものでもよいが、通常の染色加工工程により染色されたものであることが好ましい。その際の染料としては、アゾ系染料が好ましい。アゾ系染料は通常太陽光照射により退色しやすいので、太陽光による退色を促進する剤が部分的に付与された部分が特に退色しやすく好ましい。
【００１４】
本発明の布帛は、着色された布帛であって、かつ該布帛表裏の少なくともどちらか一面（好ましくは表裏のうちどちらか一面にのみ）に、太陽光による退色を促進する剤（以下、「退色促進剤」ということもある。）が部分的に付与されてなり、太陽光照射により模様が現れる布帛である。
ここで、本発明でいう太陽光による退色を促進する剤とは、アントラキノン系染料で着色したポリエステル織物に剤を部分的に付与した後、該織物を２０日間屋外暴露して、剤の付着部と非付着部とを目視で判別できる剤である。
【００１５】
かかる太陽光による退色を促進する剤としては、分子量３０００〜２００００のポリエチレングリコールおよび／またはポリエチレングリコール誘導体と、該ポリエチレングリコールおよび／またはポリエチレングリコール誘導体に対して５０ｐｐｍ以上（特に好ましくは１００〜５００ｐｐｍ）の金属および／または金属イオンとを含むことが好ましい。
【００１６】
その際、ポリエチレングリコール誘導体としては、グリシジルエーテル基を有するポリエチレングリコール誘導体などが例示される。また、金属や金属イオンとしては、鉄、マンガン、ニッケル、鉄イオン、マンガンイオン、ニッケルイオンなどが好適に例示される。
【００１７】
また、太陽光による退色を促進する剤が、格子、島、水玉、および絵柄などの模様状に布帛に付与されていることが好ましい。このように太陽光による退色を促進する剤が模様上に付与されていると、太陽光の照射により模様状に徐々に退色され、着古し調の柄が発現する。
【００１８】
本発明の布帛は以下の方法により製造することができる。例えば、前記のような有機繊維からなる糸条を用いて織編物を製編織した後に染色加工を施し、例えばスクリーンメッシュを用いて、布帛の少なくともどちらか一面に、前記のような退色促進剤を含む水溶液を模様状に付与するとよい。その際、水溶液濃度としては１〜５０重量％の範囲内であることが好ましい。
【００１９】
なお、前記のように布帛に染色加工を施すかわりに、有機繊維中に練りこんでもよい。さらには、染色加工は布帛に退色促進剤を付与した後でもよいし、布帛に退色促進剤を付与する前および後でもよい。
【００２０】
かくして得られた本発明の布帛において、太陽光が照射されると、退色促進剤が付与された個所が模様状に徐々に退色され、着古し調の柄が発現する。前記のような、金属および／または金属イオンと、分子量３０００〜２００００のポリエチレングリコールおよび／またはポリエチレングリコール誘導体により退色が促進されるメカニズムはまだ解明されていないが、おそらく金属および／または金属イオンと、分子量３０００〜２００００のポリエチレングリコールおよび／またはポリエチレングリコール誘導体が太陽光エネルギーの触媒となっているのではないかと推定している。
【００２１】
なお、本発明の布帛には、必要に応じて通常のアルカリ減量加工、染色仕上げ加工、さらには、常法の起毛加工、紫外線遮蔽あるいは、抗菌剤、消臭剤、防虫剤、蓄光剤、再帰反射剤、マイナスイオン発生剤等の機能を付与する各種加工を付加適用してもよい。
【００２２】
また、本発明によれば、前記の布帛を用いてなる、スポーツ衣料、インナー衣料、消防服、砂漠用衣料、高温作業服、紳士衣料、婦人衣料、裏地衣料、生活資材、車両資材、産業資材からなる群より選択されるいずれかの繊維製品が提供される。
かかる繊維製品は前記の布帛を用いているので、太陽光に照射されると、退色促進剤が付与された個所が模様状に徐々に退色され、着古し調の柄が発現する。
【実施例】
【００２３】
以下、実施例をあげて本発明を詳細に説明するが、本発明はこれらによって何ら限定されるものではない。なお、実施例中の各物性は下記の方法により測定したものである。
（１）退色の判定
３人の試験者が目視判定し、退色をはっきりと認識できる（３級）、退色をうっすらと認識できる（２級）、退色をほとんど認識できないか全く認識できない（１級）の３段階に評価した。
【００２４】
［実施例１］
通常のポリエチレンテレフタレート延伸糸（総繊度５６ｄｔｅｘ／２４ｆｉｌ）を経糸に配し、一方通常のポリエチレンテレフタレート延伸糸（総繊度８４ｄｔｅｘ／３６ｆｉｌ）を緯糸に配して目付け５５ｇｒ／ｍ２のタフタ織物を製織した。
次いで、アゾ系ブルー染料（住友化学（株）製スミカロンネービーブルーＳＧＬ  １％ｏｗｆ）を使用し通常の液流染色機を用いて前記のタフタ織物を着色した。
次いで、２００ｐｐｍ（ポリエチレングリコールに対して）の金属イオン（鉄イオン、マグネシウムイオン、ニッケルイオン）と、分子量５０００のポリエチレングリコールからなる退色促進剤を２０重量％含む水溶液を、通常のスクリーンメッシュを用いてメッシュ柄状に部分的に付与し、温度１３０℃、時間５分の条件で乾燥させた。
得られた布帛を直射日光の下、２０日間屋外暴露させると、メッシュ柄と同じ模様で退色し着古し調の柄が発現した（３級）。
【００２５】
［実施例２］
実施例１において、アゾ系ブルー染料にかえてアントラキノン系染料にかえる以外は実施例１と同様にした。
得られた布帛を、実施例１と同様にして直射日光に暴露させたところ、メッシュ柄と同じ模様でうっすらと退色した（２級）。
【００２６】
［比較例１］
実施例１において、退色促進剤を含む水溶液を布帛に付与しないこと以外は実施例１と同様にした。得られた布帛を、実施例１と同様にして直射日光に暴露させたところ、退色はほとんどなく模様もみられなかった（１級）。
【００２７】
［比較例２］
実施例１で使用した退色促進剤を再結晶化することにより、金属イオン濃度を１０ｐｐｍ以下にしたものを用いること以外は実施例１と同様にした。得られた布帛を、実施例１と同様にして直射日光に暴露させたところ、退色はほとんどなく模様もみられなかった（１級）。
【産業上の利用可能性】
【００２８】
本発明によれば、有機繊維で構成され着色された布帛であって、太陽光照射により模様が現れる布帛および繊維製品が提供され、その工業的価値は極めて大である。